(57)【要約】  表層からの粒子の脱落および粒子の削れを生じにくい導電性ローラおよびその製造方法を提供する。  シャフト１と、シャフト１の外周に順次形成された弾性層２および表層３と、を備える導電性ローラ１０である。表層３が、表層用樹脂組成物と粒子との混合物からなり、表層用樹脂組成物が、熱硬化型またはエネルギー線硬化型のウレタン樹脂を含み、かつ、粒子が、ウレタン（メタ）アクリレートを含む粒子用樹脂組成物からなる導電性ローラである。
2017135325.tif 000002
【特許請求の範囲】
【請求項１】
シャフトと、該シャフトの外周に順次形成された弾性層および表層と、を備える導電性ローラにおいて、
前記表層が、表層用樹脂組成物と粒子との混合物からなり、該表層用樹脂組成物が、熱硬化型またはエネルギー線硬化型のウレタン樹脂を含み、かつ、該粒子が、ウレタン（メタ）アクリレートを含む粒子用樹脂組成物からなることを特徴とする導電性ローラ。
【請求項２】
前記表層用樹脂組成物が光重合開始剤を含有し、前記粒子用樹脂組成物が熱重合開始剤を含有する請求項１記載の導電性ローラ。
【請求項３】
前記表層用樹脂組成物および前記粒子用樹脂組成物が、（メタ）アクリロイル基の反応により重合されてなる樹脂を含む請求項１記載の導電性ローラ。
【請求項４】
前記表層用樹脂組成物の樹脂成分と、前記粒子用樹脂組成物の樹脂成分とが同一である請求項１記載の導電性ローラ。
【請求項５】
シャフトと、該シャフトの外周に順次形成された弾性層および表層と、を備える導電性ローラの製造方法において、
ウレタン（メタ）アクリレートを含む粒子用樹脂組成物を、加熱により硬化させて粒子を作製する粒子作製工程と、
得られた前記粒子と、熱硬化型またはエネルギー線硬化型のウレタン樹脂を含む表層用樹脂組成物とを混合した混合物を、加熱またはエネルギー線照射により硬化させて前記表層を形成する表層形成工程と、を有することを特徴とする導電性ローラの製造方法。
【発明の詳細な説明】
【技術分野】
【０００１】
本発明は、導電性ローラおよびその製造方法（以下、単に「ローラ」および「製造方法」とも称する）に関し、詳しくは、複写機やプリンタ等の画像形成装置における画像形成プロセスに用いられる導電性ローラおよびその製造方法に関する。
【背景技術】
【０００２】
複写機やファクシミリ、プリンタ等の電子写真方式を用いた画像形成装置においては、帯電ローラ、転写ローラ、トナー供給ローラ、現像ローラ、クリーニングローラ、給紙ローラ、定着用の加圧ローラ等の各種ローラ部材が用いられている。このようなローラ部材は、一般に、シャフト（芯金）の外周に、ゴム材料や樹脂材料からなる弾性層を担持させた構造を基本構造とする。【０００３】
また、ローラ部材の用途によって、求められる性能を満足させるために、弾性層上に、さらに、表層を設けてローラの表面性を制御することが行われている。特に、帯電ローラや現像ローラにおいては、帯電性の制御等の目的で、表面粗さを調整するために、表層中に、粒子を分散させる場合がある。例えば、特許文献１には、ポリオールおよびイソシアネートを含む樹脂成分と、微粒子とを含有し、微粒子のＴｇを−１３℃以下とした導電性ローラ用塗料組成物が開示されている。
【先行技術文献】
【特許文献】
【０００４】
【特許文献１】国際公開第２０１４−００２９０９号
【発明の概要】
【発明が解決しようとする課題】
【０００５】
しかしながら、ローラ部材は使用時において感光体等の他部材と接触することから、表層中に粒子を分散させた場合、使用に伴い粒子が表層中から脱落したり、粒子の削れが発生して、所期の帯電性能等が得られなくなり、画像不良等の問題が生ずる場合があった。【０００６】
そこで本発明の目的は、上記問題を解消して、表層からの粒子の脱落、および、粒子の削れを生じにくい導電性ローラおよびその製造方法を提供することにある。
【課題を解決するための手段】
【０００７】
本発明者らは鋭意検討した結果、下記構成とすることにより上記問題を解決できることを見出して、本発明を完成するに至った。【０００８】
すなわち、本発明の導電性ローラは、シャフトと、該シャフトの外周に順次形成された弾性層および表層と、を備える導電性ローラにおいて、
前記表層が、表層用樹脂組成物と粒子との混合物からなり、該表層用樹脂組成物が、熱硬化型またはエネルギー線硬化型のウレタン樹脂を含み、かつ、該粒子が、ウレタン（メタ）アクリレートを含む粒子用樹脂組成物からなることを特徴とするものである。【０００９】
本発明の導電性ローラにおいては、前記表層用樹脂組成物が光重合開始剤を含有し、前記粒子用樹脂組成物が熱重合開始剤を含有することが好ましい。また、本発明の導電性ローラにおいては、前記表層用樹脂組成物および前記粒子用樹脂組成物が、（メタ）アクリロイル基の反応により重合されてなる樹脂を含むことが好ましい。さらに、本発明の導電性ローラにおいては、前記表層用樹脂組成物の樹脂成分と、前記粒子用樹脂組成物の樹脂成分とが同一であることがより好ましい。【００１０】
また、本発明の導電性ローラの製造方法は、シャフトと、該シャフトの外周に順次形成された弾性層および表層と、を備える導電性ローラの製造方法において、
ウレタン（メタ）アクリレートを含む粒子用樹脂組成物を、加熱により硬化させて粒子を作製する粒子作製工程と、
得られた前記粒子と、熱硬化型またはエネルギー線硬化型のウレタン樹脂を含む表層用樹脂組成物とを混合した混合物を、加熱またはエネルギー線照射により硬化させて前記表層を形成する表層形成工程と、を有することを特徴とするものである。
【発明の効果】
【００１１】
本発明によれば、表層からの粒子の脱落、および、粒子の削れを生じにくい導電性ローラを実現することが可能となった。
【図面の簡単な説明】
【００１２】
【図１】本発明の導電性ローラの一例を示す軸方向断面図である。
【図２】実施例における摩耗試験の方法を示す概略説明図である。
【図３】実施例における粒子のケズレ状態の評価基準を示す説明図である。
【発明を実施するための形態】
【００１３】
以下、本発明の実施の形態について、図面を参照しつつ詳細に説明する。
図１は、本発明の導電性ローラの一例を示す軸方向断面図である。図示するように、本発明の導電性ローラ１０は、シャフト１と、その外周に順次形成された弾性層２および表層３と、を備えている。
【００１４】
本発明のローラ１０においては、表層３が、表層用樹脂組成物と粒子との混合物からなり、表層用樹脂組成物が、熱硬化型またはエネルギー線硬化型のウレタン樹脂を含むとともに、粒子が、ウレタン（メタ）アクリレートを含む粒子用樹脂組成物からなる点が重要である。表層３を構成する樹脂組成物と、表層３中に含有させる粒子とに、同じウレタン系の樹脂を用いることで、使用に伴う表層３からの粒子の脱落および粒子の削れを抑制することができ、耐久使用時における画像性能の劣化を抑制することが可能となる。これは、同じウレタン系の樹脂を用いることによる粒子と樹脂との界面の濡れ性の向上ならびにアクリレートの重合での架橋構造によるミクロな投錨効果により、表層３自体と粒子との密着性が良好となることに加え、表層３に外力が付加された際に表層３自体と粒子とが同じように変形するために、表層３と粒子とが剥がれにくくなることによるものと考えられる。
【００１５】
（表層用樹脂組成物）
本発明において、表層用樹脂組成物は、熱硬化型またはエネルギー線硬化型のウレタン樹脂を含む。このうちエネルギー線硬化型樹脂としては、例えば、紫外線硬化型樹脂、電子線硬化型樹脂、赤外線硬化型樹脂などが挙げられ、中でも、紫外線硬化型樹脂が、反応速度およびエネルギー効率の点で、好ましい。また、紫外線硬化型樹脂としては、例えば、ラジカル系光重合開始剤を使用するタイプやカチオン系光重合開始剤を使用するタイプなどが挙げられ、中でも、ラジカル系光重合開始剤が、反応速度が速く、未硬化不純物が少ない点で、好ましい。これらのウレタン樹脂は、１種を単独で使用してもよく、２種以上を併用してもよい。
【００１６】
熱硬化型またはエネルギー線硬化型のウレタン樹脂としては、例えば、ウレタン（メタ）アクリレートを好適に用いることができる。ウレタン（メタ）アクリレートとしては、一分子中に（メタ）アクリロイル基（ＣＨ２＝ＣＨＣＯ−またはＣＨ２＝Ｃ（ＣＨ３）ＣＯ−）を１つ以上有し、ウレタン結合（−ＮＨＣＯＯ−）を１つ以上有するものである限り特に制限はなく、モノマーまたはオリゴマーのいずれでもよく、目的に応じて適宜選択することができる。具体的には例えば、ポリブタジエン系ウレタン（メタ）アクリレート、カーボネート系ウレタン（メタ）アクリレート、エステル系ウレタン（メタ）アクリレート、エーテル系ウレタンアクリレートなどが挙げられる。これらは、１種単独で使用してもよいし、２種以上を併用してもよい。熱硬化型の場合は、ポリブタジエン系、カーボネート系、エステル系、エーテル系等のポリオールとイソホロンジイソシアネート（ＩＰＤＩ）、ヘキサメチレンジイソシアネート（ＨＤＩ）、トルエンジイソシアネート（ＴＤＩ）、ジフェニルメタンジイソシアネート（ＭＤＩ）、キシリレンジイソシアネート（ＸＤＩ）等のイソシアネートからなるウレタン樹脂であってもよい。
【００１７】
また、ウレタン骨格を形成するにあたり、イソシアネートとしては、芳香族イソシアネートを用いて得られたものが、表層３の耐摩耗性向上の面で好ましい。
【００１８】
また、表層用樹脂組成物には、必要に応じ、熱重合開始剤や光重合開始剤、光重合開始助剤、触媒、酸化防止剤、老化防止剤、導電剤、整泡剤、充填剤、しゃく解剤、発泡剤、可塑剤、軟化剤、粘着付与剤、粘着防止剤、分離剤、離型剤、増量剤、着色剤、架橋剤、加硫剤、重合禁止剤等の従来公知の添加剤を適宜配合することができる。これらは、１種を単独で使用してもよく、２種以上を併用してもよい。
【００１９】
このうち熱重合開始剤としては、例えば、ｔ−ブチルヒドロパーオキサイド、ジーｔ−ブチルパーオキサイド、ラウロイルパーオキサイド、ベンゾイルパーオキサイド、ジミリスチルパーオキシジカーボネート、ｔ−ブチルパーオキシアセテート、ｔ−ブチルパーオキシ（２−エチルヘキサノエート）、クミルパーオキシオクトエート等の有機過酸化物、アゾビスイソブチロニトリル、アゾビスシクロヘキサンニトリル等のアゾ化合物などが挙げられる。これら熱重合開始剤は、１種を単独で用いてもよく、２種以上を併用してもよい。熱重合開始剤の配合量としては、熱硬化型またはエネルギー線硬化型のウレタン樹脂１００質量部に対し、５質量部以下、好適には２質量部以下とすることができる。
【００２０】
光重合開始剤としては、例えば、４−ジメチルアミノ安息香酸、４−ジメチルアミノ安息香酸エステル、２，２−ジメトキシ−２−フェニルアセトフェノン、アセトフェノンジエチルケタール、アルコキシアセトフェノン、ベンジルジメチルケタール、ベンゾフェノンおよび３，３−ジメチル−４−メトキシベンゾフェノン、４，４−ジメトキシベンゾフェノン、４，４−ジアミノベンゾフェノン等のベンゾフェノン誘導体、ベンゾイル安息香酸アルキル、ビス（４−ジアルキルアミノフェニル）ケトン、ベンジルおよびベンジルメチルケタール等のベンジル誘導体、ベンゾインおよびベンゾインイソブチルエーテル等のベンゾイン誘導体、ベンゾインイソプロピルエーテル、２−ヒドロキシ−２−メチルプロピオフェノン、１−ヒドロキシシクロヘキシルフェニルケトン、キサントン、チオキサントンおよびチオキサントン誘導体、フルオレン、２，４，６−トリメチルベンゾイルジフェニルホスフィンオキシド、ビス（２，６−ジメトキシベンゾイル）−２，４，４−トリメチルペンチルホスフィンオキシド、ビス（２，４，６−トリメチルベンゾイル）−フェニルホスフィンオキシド、２−メチル−１−（４−（メチルチオ）フェニル）−２−モルホリノプロパン−１、２−ベンジル−２−ジメチルアミノ−１−（モルホリノフェニル）−ブタノン−１等が挙げられる。具体的には例えば、ＩＲＧＡＣＵＲＥ９０７（ＢＡＳＦジャパン（株）製）等が挙げられる。これら光重合開始剤は、１種を単独で用いてもよく、２種以上を併用してもよい。光重合開始剤の配合量としては、熱硬化型またはエネルギー線硬化型のウレタン樹脂１００質量部に対し、５質量部以下、好適には２質量部以下とすることができる。
【００２１】
導電剤としては、公知のイオン導電剤および電子導電剤を適宜用いることができる。このうちイオン導電剤としては、テトラエチルアンモニウム、テトラブチルアンモニウム、ドデシルトリメチルアンモニウム（例えば、ラウリルトリメチルアンモニウム）、ヘキサデシルトリメチルアンモニウム、オクタデシルトリメチルアンモニウム（例えば、ステアリルトリメチルアンモニウム）、ベンジルトリメチルアンモニウム、変性脂肪酸ジメチルエチルアンモニウム等の過塩素酸塩、塩素酸塩、塩酸塩、臭素酸塩、ヨウ素酸塩、ホウフッ化水素酸塩、硫酸塩、エチル硫酸塩、カルボン酸塩、スルホン酸塩等のアンモニウム塩、リチウム、ナトリウム、カリウム、カルシウム、マグネシウム等のアルカリ金属、アルカリ土類金属の過塩素酸塩、塩素酸塩、塩酸塩、臭素酸塩、ヨウ素酸塩、ホウフッ化水素酸塩、硫酸塩、トリフルオロメチル硫酸塩、スルホン酸塩等が挙げられる。また、電子導電剤としては、ケッチェンブラック、アセチレンブラック等の導電性カーボンブラック、ＳＡＦ、ＩＳＡＦ、ＨＡＦ、ＦＥＦ、ＧＰＦ、ＳＲＦ、ＦＴ、ＭＴ等のゴム用カーボンブラック、酸化カーボンブラック等のインク用カーボンブラック、熱分解カーボンブラックなどの各種カーボンブラック、天然グラファイト、人造グラファイト、アンチモンドープ酸化スズ（ＡＴＯ）、ＩＴＯ、酸化スズ、酸化チタン、酸化亜鉛等の金属酸化物、ニッケル、銅、銀、ゲルマニウム等の金属、ポリアニリン、ポリピロール、ポリアセチレン等の導電性ポリマー、カーボンウィスカー、黒鉛ウィスカー、炭化チタンウィスカー、導電性チタン酸カリウムウィスカー、導電性チタン酸バリウムウィスカー、導電性酸化チタンウィスカー、導電性酸化亜鉛ウィスカー等の導電性ウィスカー等が挙げられる。導電剤の配合量としては、熱硬化型またはエネルギー線硬化型のウレタン樹脂１００質量部に対し、０．１〜５質量部、好適には０．５〜３質量部とすることができる。
【００２２】
（粒子用樹脂組成物）
本発明において、粒子用樹脂組成物は、ウレタン（メタ）アクリレートを含む。かかるウレタン（メタ）アクリレートとしては、表層用樹脂組成物について挙げたのと同じものを用いることができる。
【００２３】
粒子用樹脂組成物には、表層用樹脂組成物と同様に、必要に応じ、熱重合開始剤や光重合開始剤、光重合開始助剤、触媒、酸化防止剤、老化防止剤、導電剤、整泡剤、充填剤、しゃく解剤、発泡剤、可塑剤、軟化剤、粘着付与剤、粘着防止剤、分離剤、離型剤、増量剤、着色剤、架橋剤、加硫剤、重合禁止剤等の従来公知の添加剤を適宜配合することができる。これらは、１種を単独で使用してもよく、２種以上を併用してもよい。また、これらの好適配合量についても、表層用樹脂組成物と同様である。
【００２４】
本発明においては、特には、表層用樹脂組成物に光重合開始剤を含有させるとともに、粒子用樹脂組成物に熱重合開始剤を含有させることが好ましい。表層３の樹脂部分に光重合開始剤を含有させて、表層３を光硬化により形成することで、熱硬化させて形成した場合よりも、粒子を脱落しにくくすることができる。これは、粒子は通常、熱硬化により製造されるが、この熱硬化により製造された粒子を含有する表層３にエネルギー線を照射することで、粒子表面に残留した（メタ）アクリロイル基等の光反応性基が速やかに反応して、粒子と表層用樹脂組成物とが化学的に結合することによるものとも考えられる。
【００２５】
また、本発明においては、表層用樹脂組成物および粒子用樹脂組成物の両方に、（メタ）アクリロイル基の反応により重合されてなる樹脂を含むことが好ましく、これにより、表層用樹脂組成物と粒子との濡れ性が良くなり、粒子が脱落しにくくなると考えられる。また、表層の（メタ）アクリロイル基と粒子の（メタ）アクリロイル基とが化学結合し、粒子が表層から脱落することを抑制するとも考えられる。さらに、本発明においては、より好ましくは、表層用樹脂組成物に用いる熱硬化型またはエネルギー線硬化型のウレタン樹脂として、粒子用樹脂組成物に用いるのと同じウレタン（メタ）アクリレートを用いて、表層用樹脂組成物と粒子用樹脂組成物とを、同一の樹脂成分からなるものとする。すなわち、粒子用樹脂組成物を用いて製造された粒子を、粒子用樹脂組成物と樹脂成分が同一である表層用樹脂組成物中に混合して、表層３を形成する。表層３の樹脂部分に対し、粒子が柔らかいと脱落が生じやすいが、表層用樹脂組成物と粒子用樹脂組成物とを同一の樹脂成分からなるものとすることで、粒子と樹脂との界面の濡れ性のさらなる向上とともに、負荷がかかった際に均一に歪むことにより粒子が柔らかくても粒子が脱落しにくくなるため、好ましい。
【００２６】
本発明において、表層３における粒子の配合量としては、表層用樹脂組成物に含まれる熱硬化型またはエネルギー線硬化型のウレタン樹脂１００質量部に対し、通常５〜２００質量部、好適には１５〜１３０質量部とすることができる。表層３における粒子の配合量が、少なすぎると粒子が点在化してしまいローラ表面の電気特性のバラツキが大きくなり、多すぎると粒子の分散が悪くなり、場合によっては粒子沈殿が発生するなど、塗料が不安定になり、塗膜表面の表面状態が不均一となるので、いずれも好ましくない。  
【００２７】
本発明において用いる粒子の平均粒径としては、特に制限はないが、例えば、１〜５０μｍとすることができる。また、表層３の厚みは、例えば、１〜２０μｍとすることができる。ここで、本発明において、表層３の厚みには、粒子の突出部分は含まない。
【００２８】
本発明のローラにおいては、表層３について上記条件を満足するものであればよく、これにより本発明の所期の効果を得ることができる。本発明のローラにおいて、他の構成部分の材質等については、特に制限されず、所望に応じ適宜選定することができる。
【００２９】
本発明のローラに用いるシャフト１としては、良好な導電性を有する限り特に制限はなく、目的に応じて適宜選択することができ、例えば、金属製のシャフトや、金属製のシャフトの外周に高剛性の樹脂基材を配設したもの、高剛性の樹脂基材のみから構成されるもの、内部を中空にくりぬいた金属製または高剛性樹脂製の円筒体等のいずれを用いてもよい。
【００３０】
本発明のローラにおける弾性層２の構成材料は、ゴム材料、ウレタン材料、シリコーン材料、熱可塑性エラストマー、紫外線硬化型樹脂等、柔軟性を有する素材であれば特に制限はない。具体例として、紫外線硬化型樹脂、光重合開始剤および導電剤を含む弾性層用樹脂組成物により形成することができる。かかる紫外線硬化型樹脂としては、特に制限されるものではないが、（Ａ）ウレタン（メタ）アクリレートオリゴマーと、（Ｂ）（メタ）アクリレートモノマーとを含むものを好適に用いることができる。
【００３１】
上記（Ａ）ウレタン（メタ）アクリレートオリゴマーは、アクリロイル基（ＣＨ２＝ＣＨＣＯＯ−）またはメタクリロイル基（ＣＨ２＝Ｃ（ＣＨ３）ＣＯＯ−）を一つ以上有し、ウレタン結合（−ＮＨＣＯＯ−）を複数有する化合物である。この（Ａ）ウレタン（メタ）アクリレートオリゴマーは、官能基数が３．０以下、特には、１．５〜２．５であることが好ましい。ここで、官能基とは、アクリロイルオキシ基およびメタクリロイルオキシ基を指し、官能基数とは、平均官能基数を指す。（Ａ）ウレタン（メタ）アクリレートオリゴマーの官能基数が３．０以下であると、紫外線硬化型樹脂中の架橋密度が適度に増加するため、層の硬度を上昇させることなく、アセトン抽出量を低減することができ、感光体等の隣接部材に対する汚染性を改良するとの効果が得られる。なお、（Ａ）ウレタン（メタ）アクリレートオリゴマー中に、３官能のウレタン（メタ）アクリレートオリゴマーが含まれると、層の硬度を増大させるおそれがある。
【００３２】
（Ａ）ウレタン（メタ）アクリレートオリゴマーは、ポリスチレン換算の数平均分子量で１，０００〜１００，０００であることが好ましい。（Ａ）ウレタン（メタ）アクリレートオリゴマーの分子量が１，０００未満では、層の硬度が高くなり過ぎるおそれがあり、一方、１００，０００を超えると、層の架橋点が少ないため、アセトン抽出量が大きくなり、感光体等の隣接部材に対する汚染性が悪化するおそれがある。
【００３３】
上記（Ａ）ウレタン（メタ）アクリレートオリゴマーとしては、特に制限されないが、例えば、ポリオールとポリイソシアネートとからウレタンプレポリマーを合成し、このウレタンプレポリマーに水酸基を有する（メタ）アクリレートを付加させることによって製造したものを好適に用いることができる。
【００３４】
上記ウレタンプレポリマーの合成に用いるポリオールは、水酸基（ＯＨ基）を複数有する化合物である。かかるポリオールとしては、具体的には、ポリエーテルポリオール、ポリエステルポリオール、ポリカーボネートポリオール、ポリテトラメチレングリコール、ポリブタジエンポリオール、アルキレンオキサイド変性ポリブタジエンポリオールおよびポリイソプレンポリオール等が挙げられ、これらの中でも、ポリエーテルポリオールが特に好ましい。ポリエーテルポリオールとしては、具体的には、ポリオキシプロピレングリコール、ポリオキシエチレングリコール、ポリオキシメチレングリコール、ポリオキシテトラメチレングリコール、ポリオキシブチレングリコール等が好適に挙げられる。上記ウレタンプレポリマーの合成に用いるポリオールとして、これら好適なポリエーテルポリオールを選択することで、層の電気抵抗の低減や、合成速度が速い面でアセトン抽出率の低減、圧縮永久歪みの低減等の効果が得られる。なお、上記ポリエーテルポリオールは、例えば、エチレングリコール、プロピレングリコール、グリセリン等の多価アルコールに、エチレンオキシドやプロピレンオキシド等のアルキレンオキサイドを付加させて得られる。これらポリオールは、１種を単独で用いてもよいし、２種以上をブレンドして用いてもよい。
【００３５】
ここで、上記ウレタンプレポリマーの合成に用いるポリオールは、分子量が５００〜１５，０００の範囲にあることが好ましい。ウレタンプレポリマーの合成に用いるポリオールの分子量が５００未満では、硬度が高くなるため、導電性ローラの層には不適となり、一方、１５，０００を超えると、アセトン抽出量が大きくなり、感光体等の隣接部材に対する汚染性が悪化するおそれがある。
【００３６】
また、上記ウレタンプレポリマーの合成に用いるポリイソシアネートは、イソシアネート基（ＮＣＯ基）を複数有する化合物である。かかるポリイソシアネートとして、具体的には、トリレンジイソシアネート（ＴＤＩ）、ジフェニルメタンジイソシアネート（ＭＤＩ）、粗製ジフェニルメタンジイソシアネート（クルードＭＤＩ）、イソホロンジイソシアネート（ＩＰＤＩ）、水素添加ジフェニルメタンジイソシアネート、水素添加トリレンジイソシアネート、ヘキサメチレンジイソシアネート（ＨＤＩ）や、これらのイソシアヌレート変性物、カルボジイミド変性物、グリコール変性物等が挙げられる。これらのポリイソシアネートは、１種を単独で用いてもよいし、２種以上をブレンドして用いてもよい。
【００３７】
ここで、上記ウレタンプレポリマーは、イソシアネートインデックスが１１０〜２００の範囲にあることが好ましく、１１５〜２００の範囲にあることがより好ましい。なお、イソシアネートインデックスとは、ポリオールのＯＨ基の数をＡ、ポリイソシアネートのＮＣＯ基の数をＢとしたとき、（Ｂ／Ａ）×１００で算出される値である。ウレタンプレポリマーのイソシアネートインデックスが１１０未満では、圧縮残留歪が増大して、画像不良を発生しやすくなり、一方、２００を超えると、ポリオールと反応しないイソシアネートが増加して、物性が低下する。
【００３８】
上記ウレタンプレポリマーの合成においては、ウレタン化反応用の触媒を用いることが好ましい。かかるウレタン化反応用触媒としては、ジブチルスズジラウレート，ジブチルスズジアセテート，ジブチルスズチオカルボキシレート，ジブチルスズジマレエート，ジオクチルスズチオカルボキシレート，オクテン酸スズ，モノブチルスズオキシド等の有機スズ化合物；塩化第一スズ等の無機スズ化合物；オクテン酸鉛等の有機鉛化合物；トリエチルアミン，ジメチルシクロヘキシルアミン等のモノアミン類；テトラメチルエチレンジアミン，テトラメチルプロパンジアミン，テトラメチルヘキサンジアミン等のジアミン類；ペンタメチルジエチレントリアミン，ペンタメチルジプロピレントリアミン，テトラメチルグアニジン等のトリアミン類；トリエチレンジアミン，ジメチルピペラジン，メチルエチルピペラジン，メチルモルホリン，ジメチルアミノエチルモルホリン，ジメチルイミダゾール，ピリジン等の環状アミン類；ジメチルアミノエタノール，ジメチルアミノエトキシエタノール，トリメチルアミノエチルエタノールアミン，メチルヒドロキシエチルピペラジン，ヒドロキシエチルモルホリン等のアルコールアミン類；ビス（ジメチルアミノエチル）エーテル，エチレングリコールビス（ジメチル）アミノプロピルエーテル等のエーテルアミン類；ｐ−トルエンスルホン酸，メタンスルホン酸，フルオロ硫酸等の有機スルホン酸；硫酸，リン酸，過塩素酸等の無機酸；ナトリウムアルコラート，水酸化リチウム，アルミニウムアルコラート，水酸化ナトリウム等の塩基類；テトラブチルチタネート，テトラエチルチタネート，テトライソプロピルチタネート等のチタン化合物；ビスマス化合物；四級アンモニウム塩等が挙げられる。これら触媒の中でも、有機スズ化合物が好ましい。これら触媒は、一種を単独で用いてもよく、二種以上を組み合わせて用いてもよい。上記触媒の使用量は、上記ポリオール１００質量部に対して０．００１〜２．０質量部の範囲が好ましい。
【００３９】
また、上記ウレタンプレポリマーに付加させる水酸基を有する（メタ）アクリレートは、水酸基を１つ以上有し、アクリロイルオキシ基（ＣＨ２＝ＣＨＣＯＯ−）またはメタクリロイルオキシ基（ＣＨ２＝Ｃ（ＣＨ３）ＣＯＯ−）を１つ以上有する化合物である。かかる水酸基を有する（メタ）アクリレートは、上記ウレタンプレポリマーのイソシアネート基に付加することができる。かかる水酸基を有する（メタ）アクリレートとしては、２−ヒドロキシエチル（メタ）アクリレート、２−ヒドロキシプロピル（メタ）アクリレート等が挙げられる。これら水酸基を有するアクリレートは、１種を単独で用いてもよく、２種以上を組み合わせて用いてもよい。
【００４０】
また、上記（Ｂ）（メタ）アクリレートモノマーは、アクリロイル基（ＣＨ２＝ＣＨＣＯＯ−）またはメタクリロイル基（ＣＨ２＝Ｃ（ＣＨ３）ＣＯＯ−）を１つ以上有するモノマーである。この（Ｂ）（メタ）アクリレートモノマーは反応性希釈剤として作用し、すなわち、紫外線で硬化する上、表層形成用組成物の粘度を低下させることが可能である。
【００４１】
上記（Ｂ）（メタ）アクリレートモノマーは、官能基数が３．０以下であることが好ましく、１〜２であることがより好ましい。ここで、官能基とは、アクリロイル基とメタクリロイル基を指し、官能基数とは、平均官能基数を指す。（Ｂ）（メタ）アクリレートモノマーの官能基数が３．０以下であれば、紫外線硬化型樹脂中の架橋密度が適度に増加するため、層の硬度を上昇させることなく、アセトン抽出量を低減することができ、感光体等の隣接部材に対する汚染性を改良するとの効果が得られる。また、上記（Ｂ）（メタ）アクリレートモノマーが２官能の（メタ）アクリレートモノマーを含む場合、上記（Ａ）ウレタン（メタ）アクリレートオリゴマーと（Ｂ）（メタ）アクリレートモノマーとの合計中の（メタ）アクリレートモノマーの含有率は、０〜４０質量であることが好ましい。（メタ）アクリレートモノマーの含有率が４０質量％を超えると、残留モノマーが多くなり、アセトン抽出量が大きくなり、感光体等の隣接部材に対する汚染性が悪化するおそれがある。
【００４２】
また、上記（Ｂ）（メタ）アクリレートモノマーは、層の硬度を上昇させないために、ガラス転移点（Ｔｇ）が５０℃以下であることが好ましい。
【００４３】
上記（Ｂ）（メタ）アクリレートモノマーとしては、ラウリル（メタ）アクリレート、イソミリスチル（メタ）アクリレート、メトキシトリエチレングリコール（メタ）アクリレート、トリエチレングリコールジ（メタ）アクリレート、β−（メタ）アクリロイルオキシエチルハイドロジェンサクシネート、イソボルニル（メタ）アクリレート、エチル（メタ）アクリレート、イソブチル（メタ）アクリレート、ｎ−ブチル（メタ）アクリレート、イソアミル（メタ）アクリレート、グリシジル（メタ）アクリレート、ブトキシエチル（メタ）アクリレート、エトキシジエチレングリコール（メタ）アクリレート、メトキシジプロピレングリコール（メタ）アクリレート、フェノキシエチル（メタ）アクリレート、２−ヒドロキシエチル（メタ）アクリレート、２−ヒドロキシプロピル（メタ）アクリレート等が挙げられる。これら（Ｂ）（メタ）アクリレートモノマーは、１種を単独で用いてもよく、２種以上を組み合わせて用いてもよい。
【００４４】
弾性層２に用いる光重合開始剤としては、上記表層３に用いたのと同様のものを用いることができ、特に制限されるものではない。また、その配合量についても、表層３の場合と同様の範囲で適宜選定することができる。
【００４５】
弾性層２に用いる導電剤は、弾性層に導電性を付与する作用を有する。かかる導電剤としては、表層用樹脂組成物に用いることができるのと同様のものを、適宜用いることができる。
【００４６】
中でも、本発明においては、イオン導電剤として、例えば、過塩素酸ナトリウム（ＭＰ−１００、昭和化学工業（株）製）や、リチウムイミドのアクリルモノマー溶液（サンコノールＭＴＧＡ−５０Ｒ、三光化学工業（株）製）等を好適に用いることができる。これら導電剤は、１種を単独で用いてもよく、２種以上を併用してもよい。弾性層用樹脂組成物における導電剤の配合量は、その種類にもよるが、紫外線硬化型樹脂を構成する（Ａ）ウレタン（メタ）アクリレートオリゴマーと（Ｂ）（メタ）アクリレートモノマーとの合計１００質量部に対して、０．１〜１０．０質量部、特には０．４〜７．０質量部の範囲が好ましい。
【００４７】
弾性層用樹脂組成物には、上記の他、本発明の所期の効果を損なわない限り、表層の場合と同様に、公知の種々の添加剤を配合することが可能である。なお、本発明において、弾性層２の厚みは、好適には、０．５〜４ｍｍとする。
【００４８】
本発明のローラは、シャフト１の外周に、弾性層２および表層３を順次形成することにより、製造することができる。
具体的にはまず、シャフト１の外周に、上記弾性層用樹脂組成物を塗布した後、紫外線を照射して硬化させることで、弾性層２を形成する。
【００４９】
次いで、上記ウレタン（メタ）アクリレートを含む粒子用樹脂組成物を、加熱により硬化させて粒子を作製する（粒子作製工程）。その後、得られた粒子と、熱硬化型またはエネルギー線硬化型のウレタン樹脂を含む表層用樹脂組成物とを混合した混合物を、上記弾性層２の外周に塗布した後、加熱またはエネルギー線照射により硬化させて、表層３を形成することで（表層形成工程）、本発明のローラを得ることができる。この際、前述したように、表層３は好適には、上記粒子とエネルギー線硬化型ウレタン樹脂を含む表層用樹脂組成物とを混合した混合物を用いて、これをエネルギー線照射により硬化させることにより、形成する。
【００５０】
本発明において、各層の形成用の樹脂組成物をシャフト等の外周に塗布する方法としては、スプレー法、ロールコーター法、ディッピング法、ダイコート法、スピンコート法、ディスペンス法、押し出し法等を挙げることができる。
【００５１】
また、本発明において、エネルギー線照射に用いる光源としては、特に制限されるものではなく、水銀灯、高圧水銀ランプ、超高圧水銀ランプ、メタルハライドランプ、キセノンランプ等が挙げられる。なお、エネルギー線照射の際の照射強度や積算光量等の照射条件については、各層の形成用の樹脂組成物に含まれる成分や組成、塗布量等に応じて適宜選択することができ、特に制限されるものではない。
【実施例】
【００５２】
以下、本発明を、実施例を用いてより詳細に説明する。
（実施例１）
下記表中に示す配合材料を、プラネタリミキサーにて、６０ｒｐｍ、１時間にて混練して、弾性層用樹脂組成物を調製した。得られた弾性層用樹脂組成物を、シャフト（外径：８ｍｍ，材質：ＳＵＳ）の外周にダイコータにてトラバース塗工した。塗工後のシャフトを回転させながら、この塗工後のシャフトに対し、フュージョンＵＶシステムズ社製の無電源ＵＶランプＨバルブを用いて５秒間紫外線を照射し、厚み約２．０ｍｍの弾性層を形成した。【００５３】
【表１】
2017135325.tif 000003
【００５４】
下記表中に示す配合に従い、上記と同様にして、表層用樹脂組成物を調製した。さらに、得られた表層用樹脂組成物と粒子とを混合して混合物を調製し、この混合物を、弾性層が形成されたシャフトの外周にロールコータにてトラバース塗工した。塗工後のシャフトを回転させながら、この塗工後のシャフトに対し、実施例１〜４および比較例１〜６については、フュージョンＵＶシステムズ社製の無電源ＵＶランプＨバルブを用いて５秒間ＵＶ光を照射し、実施例５および比較例７〜１１については、１１５℃のオーブンにて１時間加熱して、実施例６については、１００℃のオーブンにて１時間加熱して、厚み５μｍで表層を形成することにより、各実施例および比較例のローラを得た。【００５５】
（摩耗試験の評価方法）
得られた各実施例および比較例のローラについて、摩耗試験を行い、粒子のケズレと脱落の状態について評価した。具体的には、図２に示すように、ローラ１０に対し、半径方向外側からＳＵＳプレート２０（５ｃｍ×５ｃｍ、質量３００ｇ）を押し付けるようにして荷重をかけた状態で、ローラ１０を３００ｒｐｍ×１０分間で回転させた後、マイクロスコープ（×５００倍）で粒子のケズレおよび粒子の脱落について確認した。一般に、粒子が硬い場合には、まず粒子を覆う樹脂部分が摩耗し、その後に粒子が摩耗していくと考えられ、このため粒子ケズレが発生しやすいと考えられる。一方、粒子が柔らかい場合には、粒子の周囲の樹脂部分の歪みが大きくなって、この歪みにより樹脂部分が破壊し、これにより粒子の脱落が発生しやすいと考えられる。
粒子のケズレおよび粒子の脱落について、以下の評価基準に従い評価した結果を、下記の表中に併せて示す。【００５６】
（粒子ケズレの評価）
ローラ表面を、マイクロスコープにてローラ上面から観察して、図３に示すような基準で、表層の樹脂部分１１中に埋設された状態の粒子１２のケズレの状態を評価した。図中では、説明上、粒子１２部分を樹脂部分１１とは区別して示すが、粒子１２は、初期状態では樹脂により被覆されている。符号１３で示す白抜き部分がケズレ部分を示す。図中の（ａ）に示すように、粒子１２が無傷の場合を○（目視表面積：９０％以上１００％以下）、（ｂ）に示すように、粒子１２が少し削れているが粒子１２の高さ断面はほとんど変わらないレベルの場合を○△（目視表面積：７０％以上９０％未満）、（ｃ）に示すように、粒子１２の高さ断面が変わる程度まで粒子１２が削れている状態の場合を△（目視表面積：５０％以上７０％未満）、（ｄ）に示すように、粒子１２が大部分削れている場合を△×（目視表面積：２０％以上５０％未満）、（ｅ）に示すように、粒子１２が全て削れている場合を×（目視表面積：０％以上２０％未満）とした。【００５７】
（粒子脱落の評価）
ローラ表面を目視で確認して、下記の基準に従い評価した。
○：全く脱落が見られない場合。
○△：目視でぎりぎり脱落が見えるレベルである場合。
△：目視で脱落を確認出来るが程度が軽微である場合。
×：明らかに脱落している場合。
××：脱落が激しい場合。【００５８】
【表２】
2017135325.tif 000004
＊１）ＳＮ３４の樹脂成分（ウレタンアクリレート（エステル系）、亜細亜工業（株）製）
＊２）ＰＸ３１−６９（ウレタンアクリレート（ＰＰＧ（ポリプロピレングリコール）系）、亜細亜工業（株）製）
＊３）ＰＸ３１−７６（ウレタンアクリレート（ＰＴＭＧ（ポリテトラメチレングリコール）系）、亜細亜工業（株）製）
＊４）ＰＸ２９−２２（ＯＨ末端ウレタンプレポリマー（エステル系）、亜細亜工業（株）製）
＊５）ＢＡＳＦジャパン（株）製
＊６）日油（株）製
＊７）東ソー（株）製
＊８）御国色素（株）製
＊９）ＳＮ３４（ウレタンアクリレート（エステル系）より、熱重合開始剤を用いて熱硬化により製造された粒子、平均粒径２０μｍ）（根上工業（株）製）
＊１０）ＪＢ３００（熱硬化型ポリウレタン樹脂を主成分とする粒子、平均粒径２０μｍ、Ｔｇ＝−５２℃）（根上工業（株）製）
＊１１）ＡＫ３００（熱硬化型ポリウレタン樹脂を主成分とする粒子、平均粒径２０μｍ、Ｔｇ＝−３４℃）（根上工業（株）製）
＊１２）Ｃ３００（熱硬化型ポリウレタン樹脂を主成分とする粒子、平均粒径２０μｍ、Ｔｇ＝−１３℃）（根上工業（株）製）
＊１３）ＣＥ３００（熱硬化型ポリウレタン樹脂を主成分とする粒子、平均粒径２０μｍ、Ｔｇ＝３４℃）（根上工業（株）製）
＊１４）ＧＲ３００（アクリル樹脂を主成分とする粒子、平均粒径２０μｍ）（根上工業（株）製）
＊１５）ＬＰＳ−２０Ｃ（フェノール樹脂を主成分とする粒子、平均粒径２０μｍ）（リグナイト（株）製）【００５９】
【表３】
2017135325.tif 000005
【００６０】
【表４】
2017135325.tif 000006
【００６１】
上記表中に示すように、表層を、熱硬化型またはエネルギー線硬化型のウレタン樹脂を含む表層用樹脂組成物と、ウレタン（メタ）アクリレートを含む粒子用樹脂組成物からなる粒子と、の混合物からなるものとした各実施例のローラは、摩耗試験においても粒子のケズレや脱落がほとんど認められず、耐久性に優れるものであることが確かめられた。
【符号の説明】
【００６２】
１  シャフト
２  弾性層
３  表層
１０  導電性ローラ
１１  樹脂部分
１２  粒子
１３  ケズレ部分
２０  ＳＵＳプレート
【図１】
2017135325.tif 000007
【図２】
2017135325.tif 000008
【図３】
2017135325.tif 000009
【国際調査報告】
2017135325.tif 000010
2017135325.tif 000011
2017135325.tif 000012
2017135325.tif 000013